(57)【特許請求の範囲】
【請求項１】
ハウジング（２）と、
前記ハウジング（２）に収容されているモータ（３）及びシリンダ（５）と、
前記モータ（３）の回転力を前記シリンダ（５）におけるピストンに伝達して冷媒を圧縮するためのクランク軸（３１）と、
前記シリンダ（５）とともに圧縮空間を限定すると共に、前記クランク軸（３１）を支持する上シリンダヘッド（４）及び下シリンダヘッド（６）と、を含み、
前記上シリンダヘッド（４）は、前記モータ（３）と前記シリンダ（５）との間に位置し、前記上シリンダヘッド（４）は、前記クランク軸（３１）が通過する貫通孔を有し、
前記上シリンダヘッド（４）は、前記モータ（３）に対向する第１側（４１）と、前記シリンダ（５）に対向する第２側（４２）とを有し、
前記ハウジング（２）の内壁は、前記上シリンダヘッド（４）の第１側（４１）の外周縁及び／又は第２側（４２）の外周縁にレーザー溶接され、溶接した後で接続部材に対して仕上げ加工を行い、溶接スポットの軸方向と前記ハウジング（２）の内壁との間の角度の範囲は、０°〜４５°であり、
前記上シリンダヘッド（４）の外周縁は、前記ハウジング（２）の内壁部分にやや締り嵌め又は隙間嵌め、前記やや締り嵌めの場合、片側の締め代は、０．５ｍｍ未満であり、前記隙間嵌めの場合、片側の締め代は、−０．５ｍｍよりも大きい
ことを特徴とする圧縮機。
【請求項２】
前記溶接スポットの軸方向と前記ハウジング（２）との間の角度の範囲は、１５°〜３０°であることを特徴とする請求項１に記載の圧縮機。
【請求項３】
前記溶接スポットの溶け込み深さは、１．５ｍｍよりも大きいことを特徴とする請求項１に記載の圧縮機。
【請求項４】
前記上シリンダヘッド（４）の第１側（４１）の外周縁と第２側（４２）の外周縁は、それぞれ前記ハウジング（２）の内壁に周方向に沿って多点分布でレーザー溶接され、前記上シリンダヘッド（４）の第１側（４１）の外周縁と前記ハウジング（２）の内壁との溶け込み深さは、前記上シリンダヘッド（４）の第２側（４２）の外周縁と前記ハウジング（２）の内壁との溶け込み深さと同一であることを特徴とする請求項１に記載の圧縮機。
【請求項５】
前記上シリンダヘッド（４）の材料は、ねずみ鋳鉄であり、前記ハウジング（２）の材料は、炭素鋼であることを特徴とする請求項１に記載の圧縮機。
【請求項６】
前記溶接スポットは、前記上シリンダヘッド（４）の軸線に対して前記上シリンダヘッド（４）の外周縁に対称的に分布していることを特徴とする請求項１に記載の圧縮機。
【請求項７】
ハウジング及び上シリンダヘッドを提供するステップと、
前記ハウジングの内壁と前記上シリンダヘッドの第１側の外周縁及び／又は第２側の外周縁とをレーザー発射器によりレーザー溶接し、溶接した後で接続部材に対して仕上げ加工を行うステップと、を含み、
前記レーザー発射器の軸方向と前記ハウジングの内壁との間の角度の範囲は、０°〜４５°であり、
前記上シリンダヘッド（４）の外周縁は、前記ハウジング（２）の内壁部分にやや締り嵌め又は隙間嵌め、前記やや締り嵌めの場合、片側の締め代は、０．５ｍｍ未満であり、前記隙間嵌めの場合、片側の締め代は、−０．５ｍｍよりも大きい
ことを特徴とする圧縮機の製造方法。
【請求項８】
前記レーザー発射器の軸方向と前記ハウジングの内壁との間の角度の範囲は、０°〜４５°であり、且つ、前記溶接スポットの溶け込み深さは、１．５ｍｍよりも大きいことを特徴とする請求項７に記載の圧縮機の製造方法。
【請求項９】
前記上シリンダヘッドの第１側の外周縁と第２側の外周縁は、それぞれ２台のレーザー発射器により、同時に前記ハウジングの内壁に周方向に沿って多点分布でレーザー溶接され、前記上シリンダヘッドの第１側の外周縁と前記ハウジングの内壁との溶け込み深さは、前記上シリンダヘッドの第２側の外周縁と前記ハウジングの内壁との溶け込み深さと同一であることを特徴とする請求項７に記載の圧縮機の製造方法。
【発明の詳細な説明】
【技術分野】
【０００１】
本発明は、冷却機器の分野に関し、特に、ローリングロータ型圧縮機及びその製造方法に関する。
【背景技術】
【０００２】
通常、密閉型圧縮機は、密閉ハウジングの内部空間に駆動力を発生させるためのモータと、前記モータに接続されて冷媒を圧縮するための圧縮部材と、を含む。密閉型圧縮機は、冷媒の圧縮機構の違いにより、往復動圧縮機、スクロール型圧縮機、ローリングロータ型圧縮機に分類されている。往復動圧縮機、スクロール型圧縮機及びローリングロータ型圧縮機は、いずれもモータの回転力を利用するものである。
【０００３】
従来のローリングロータ型圧縮機は、部品が加工された後、ポンプ本体部分（主にクランク軸、ピストン、シリンダ、上シリンダヘッド及び下シリンダヘッド、羽根などを含む）に組み立てられて、３点／６点の溶接によりハウジングとポンプ本体とを接続するものが多い。しかしながら、このようにすれば、溶接による変形により元の組立精度を損ない、ロータとステータとの間のエアギャップが不均一になることにより、騒音が増大して性能が劣化してしまう。
【０００４】
そこで、本発明は、圧縮機及びその製造方法を提供する。
【発明の概要】
【発明が解決しようとする課題】
【０００５】
本発明は、従来技術における問題に鑑みてなされたものであり、溶接による変形により元の組立精度を損なうことがないので、ロータとステータとの間のエアギャップを均一にすることを確保することができ、これにより、騒音を低減させ、性能を向上させることができる圧縮機及びその製造方法を提供することを目的とする。
【課題を解決するための手段】
【０００６】
本発明の一態様によれば、圧縮機を提供し、前記圧縮機は、ハウジングと、前記ハウジングに収容されているモータ及びシリンダと、前記モータの回転力を前記シリンダにおけるピストンに伝達して冷媒を圧縮するためのクランク軸と、前記シリンダとともに圧縮空間を限定すると共に、前記クランク軸を支持する上シリンダヘッド及び下シリンダヘッドと、を含み、前記上シリンダヘッドは、前記モータと前記シリンダとの間に位置し、前記上シリンダヘッドは、前記クランク軸が通過する貫通孔を有し、前記上シリンダヘッドは、前記モータに対向する第１側と、前記シリンダに対向する第２側とを有し、前記ハウジングの内壁は、前記上シリンダヘッドの第１側の外周縁及び／又は第２側の外周縁にレーザー溶接され、溶接スポットの軸方向と前記ハウジングの内壁との間の角度の範囲は、０°〜４５°である。
【０００７】
好ましくは、前記溶接スポットの軸方向と前記ハウジングとの間の角度の範囲は、１５°〜３０°である。
【０００８】
好ましくは、前記溶接スポットの溶け込み深さは、１．５ｍｍよりも大きい。
【０００９】
好ましくは、前記上シリンダヘッドの第１側の外周縁と第２側の外周縁は、それぞれ前記ハウジングの内壁に周方向に沿って多点分布でレーザー溶接され、前記上シリンダヘッドの第１側の外周縁と前記ハウジングの内壁との溶け込み深さは、前記上シリンダヘッドの第２側の外周縁と前記ハウジングの内壁との溶け込み深さと同一である。
【００１０】
好ましくは、前記上シリンダヘッドの材料は、ねずみ鋳鉄であり、前記ハウジングの材料は、炭素鋼である。
【００１１】
好ましくは、前記上シリンダヘッドの外周縁は、前記ハウジングの内壁部分にやや締り嵌め又は隙間嵌め、前記やや締り嵌めの場合、片側の締め代は、０．５ｍｍ未満であり、前記隙間嵌めの場合、片側の締め代は、−０．５ｍｍよりも大きい。
【００１２】
好ましくは、前記溶接スポットは、前記上シリンダヘッドの軸線に対して前記上シリンダヘッドの外周縁に対称的に分布している。
【００１３】
好ましくは、前記溶接スポットは、前記上シリンダヘッドの軸線に対して前記上シリンダヘッドの外周縁に非対称的に分布している。
【００１４】
本発明の他の態様によれば、ハウジング及び上シリンダヘッドを提供するステップと、前記ハウジングの内壁と前記上シリンダヘッドの第１側の外周縁及び／又は第２側の外周縁とをレーザー発射器によりレーザー溶接するステップと、を含み、前記レーザー発射器の軸方向と前記ハウジングの内壁との間の角度の範囲は、０°〜４５°であることを特徴とする圧縮機の製造方法をさらに提供する。
【００１５】
好ましくは、前記溶接スポットの軸方向と前記ハウジングとの間の角度の範囲は、１５°〜３０°である。
【００１６】
好ましくは、前記溶接スポットの溶け込み深さは、１．５ｍｍよりも大きい。
【００１７】
好ましくは、前記上シリンダヘッドの第１側の外周縁と第２側の外周縁は、それぞれ２台のレーザー発射器により、同時に前記ハウジングの内壁に周方向に沿って多点分布でレーザー溶接され、前記上シリンダヘッドの第１側の外周縁と前記ハウジングの内壁との溶け込み深さは、前記上シリンダヘッドの第２側の外周縁と前記ハウジングの内壁との溶け込み深さと同一である。
【００１８】
好ましくは、前記上シリンダヘッドの材料は、ねずみ鋳鉄であり、前記ハウジングの材料は、炭素鋼である。
【００１９】
好ましくは、前記上シリンダヘッドの外周縁は、前記ハウジングの内壁部分にやや締り嵌め又は隙間嵌め、前記やや締り嵌めの場合、片側の締め代は、０．５ｍｍ未満であり、前記隙間嵌めの場合、片側の締め代は、−０．５ｍｍよりも大きい。
【００２０】
好ましくは、前記溶接スポットは、前記上シリンダヘッドの軸線に対して前記上シリンダヘッドの外周縁に対称的に分布している。
【発明の効果】
【００２１】
本発明の圧縮機及びその製造方法は、溶接による変形により元の組立精度を損なうことがないので、ロータとステータとの間のエアギャップを均一にすることを確保することができ、これにより、騒音を低減させ、性能を向上させることができる。
【図面の簡単な説明】
【００２２】
本発明の他の特徴、目的、及び利点は、以下の図面を参照して非限定的な実施例に対して行われる詳しい説明によってさらに明らかになる。
【図１】本発明の圧縮機の断面図である。
【図２】本発明の第１の実施例に係る圧縮機における上シリンダヘッドとハウジングの内壁との溶接を示す模式図である。
【図３】図２のＭ領域の拡大図である。
【図４】図２のＡ方向から見た模式図である。
【図５】図２のＢ方向から見た模式図である。
【図６】本発明の第２の実施例に係る圧縮機における上シリンダヘッドとハウジングの内壁との溶接を示す模式図である。
【図７】図６のＣ方向から見た模式図である。
【図８】本発明の第３の実施例に係る圧縮機における上シリンダヘッドとハウジングの内壁との溶接を示す模式図である。
【図９】図８のＤ方向から見た模式図である。
【発明を実施するための形態】
【００２３】
次に、添付の図面を参照して、例示的な実施形態をより完全に説明する。ただし、例示的な実施形態は、複数種類の形態で実施されることができ、且つ、ここに記述する実施形態に限定されるものとして理解されるべきではない。逆に、これらの実施形態を提供することにより、本発明を全面で完全になると共に、例示的な実施形態の思想を全面で当業者に伝達する。図中の同一の符号は、同一または類似の構造を示すため、それらに対する繰り返しの説明を省略する。
【００２４】
図１は、本発明の圧縮機の断面図である。図２は、本発明の第１の実施例に係る圧縮機における上シリンダヘッドとハウジングの内壁との溶接を示す模式図である。図１〜図２に示すように、本発明の圧縮機は、上カバー１、ハウジング２と、モータ３と、上シリンダヘッド４と、シリンダ５と、下シリンダヘッド６と、下カバー７と、液溜め容器８と、を含む。ここで、モータ３及びシリンダ５は、ハウジング２に収容されており、モータ３は、インナーロータ３２とアウターステータ３３とを含み、クランク軸３１は、モータ３の回転力をシリンダ５におけるピストンに伝達して冷媒を圧縮する。上シリンダヘッド４及び下シリンダヘッド６は、シリンダ５とともに圧縮空間を限定すると共に、クランク軸３１を支持する。上シリンダヘッド４は、モータ３とシリンダ５との間に位置し、上カバー１と下カバー７は、それぞれハウジング２の両端を覆い、液溜め容器８は、シリンダ５と連通しており、冷媒をシリンダ５に供給する。上シリンダヘッド４は、クランク軸３１が通過する貫通孔を有し、上シリンダヘッド４は、モータ３に対向する第１側４１と、シリンダ５に対向する第２側４２とを有する。ハウジング２の内壁は、上シリンダヘッド４の第１側４１の外周縁及び第２側４２の外周縁にレーザー溶接され、溶接スポットの軸方向とハウジング２の内壁との間の角度の範囲は、０°〜４５°である。上シリンダヘッド４の材料は、ねずみ鋳鉄であり、ハウジング２の材料は、炭素鋼であり、レーザー溶接により、ねずみ鋳鉄である上シリンダーヘッドは、２方向から炭素鋼であるハウジングと接合される。本実施例における溶け込み深さとは、母材の溶融部における最深位置と母材の表面との間の距離を指す。
【００２５】
好ましい一実施例において、前記溶接スポットの軸方向とハウジング２との間の角度の範囲は、１５°〜３０°である。
【００２６】
好ましい一実施例において、ハウジング２の内壁は、上シリンダヘッド４の第１側４１の外周縁及び第２側４２の外周縁に円周に沿ってレーザー溶接され、全周に亘って溶接されてもよく、２本以上のの溶接ビードが円周上に分布してもよい。
【００２７】
好ましい一実施例において、前記溶接スポットは、前記上シリンダヘッドの軸線に対して前記上シリンダヘッドの外周縁に非対称的に分布してもよい。
【００２８】
好ましい一実施例において、溶接スポットの溶け込み深さは、１．５ｍｍよりも大きいが、これに限定されない。溶接スポットの溶け込み深さが１．５ｍｍよりも大きいことにより、強度と剛性に対する要求を確保することができる。また、溶け込み深さが深いほど、接続部材の剛性が良好になる。
【００２９】
好ましい一実施例において、上シリンダヘッド４の第１側４１の外周縁と第２側４２の外周縁は、それぞれハウジング２の内壁に周方向に沿って多点分布でレーザー溶接され、上シリンダヘッド４の第１側４１の外周縁とハウジング２の内壁との溶け込み深さは、上シリンダヘッド４の第２側４２の外周縁とハウジング２の内壁の溶け込み深さと同一である。溶け込み深さが同一である場合、溶接を上下から行う効果が最も優れ、上シリンダヘッド４とハウジング２の内壁との間の接続強度を十分に確保することができる。
【００３０】
上シリンダヘッド４の外周縁は、ハウジング２の内壁部分にやや締り嵌め又は隙間嵌め、やや締り嵌めの場合、片側の締め代は、０．５ｍｍ未満であり、隙間嵌めの場合、片側の締め代は、−０．５ｍｍよりも大きいが、これに限定されない。
【００３１】
溶接スポットは、上シリンダヘッド４の軸線に対して上シリンダヘッド４の外周縁に対称的に分布しているが、これに限定されない。
【００３２】
好ましい一実施例において、上シリンダヘッドの端面側の面取りの辺は、０．５ｍｍ以下である。
【００３３】
図３は、図２のＭ領域の拡大図である。図４は、図２のＡ方向から見た模式図である。      
【００３４】
図５は、図２のＢ方向から見た模式図である。図２〜図５に示すように、本実施例において、上シリンダヘッド４の第１側４１の外周縁は、ハウジング２の内壁にレーザー溶接されて複数の溶接スポット９１を形成し、各溶接スポット９１とハウジング２の内壁との間に角度ａをなし、角度ａの範囲は、０°〜４５°であってもよく、好ましくは、１５°〜３０°である。同様に、上シリンダヘッド４の第２側４２の外周縁は、ハウジング２の内壁にレーザー溶接されて複数の溶接スポット９２を形成し、各溶接スポット９２とハウジング２の内壁との間に角度ｂをなし、角度ｂの範囲は、０°〜４５°であってもよく、好ましくは、１５°〜３０°である。
【００３５】
図１〜図５を参照すると、本発明は、ハウジング及び上シリンダヘッドを提供するステップと、ハウジングの内壁と上シリンダヘッドの第１側の外周縁及び／又は第２側の外周縁とをレーザー発射器によりレーザー溶接するステップと、を含み、前記レーザー発射器の軸方向とハウジングの内壁との間の角度の範囲が０°〜４５°である圧縮機の製造方法をさらに提供する。上シリンダヘッドとハウジングとを円周に沿って溶接してから、接続部材に対して仕上げ加工を行うことにより、溶接による変形を低下させ、組立精度を向上させ、ロータとステータとの間のエアギャップをより均一にすることができる。ロータとステータとの間のエアギャップがより均一になるので、騒音が効果的に低減され、性能もさらに向上される。圧縮機の製造方法は、例えばポンプ本体部分（主にクランク軸、ピストン、シリンダ、上シリンダヘッド及び下シリンダヘッド、羽根を含む）を組み立てるなどのその他の一般的な取付けステップをさらに含み、ここで詳細な説明を省略する。
好ましい一実施例において、レーザー発射器の軸方向とハウジングとの間の角度の範囲は、１５°〜３０°である。
【００３６】
好ましい一実施例において、溶接スポットの溶け込み深さは、１．５ｍｍよりも大きい。
【００３７】
好ましい一実施例において、上シリンダヘッドの第１側の外周縁と第２側の外周縁は、それぞれハウジングの内壁に周方向に沿って多点分布でレーザー溶接され、この時、上シリンダヘッドの第１側及び第２側に少なくとも２台のレーザー発射器をそれぞれ設置する必要があり、上シリンダヘッドの第１側の外周縁とハウジングの内壁との溶け込み深さは、上シリンダヘッドの第２側の外周縁とハウジングの内壁との溶け込み深さと同一である。
【００３８】
好ましい一実施例において、上シリンダヘッドの材料は、ねずみ鋳鉄であり、ハウジングの材料は、炭素鋼である。溶接の時、ねずみ鋳鉄の炭素含有量は、炭素鋼であるハウジングの炭素含有量よりもが高く、レーザー溶接によるエネルギーを低炭素鋼のハウジングに可能な限り当てるべきであり、レーザー発射器とハウジングとの間の角度の範囲は、０°〜４５°である。
【００３９】
好ましい一実施例において、上シリンダヘッドの外周縁は、ハウジングの内壁部分にやや締り嵌め又は隙間嵌め、やや締り嵌めの場合、片側の締め代は、０．５ｍｍ未満であり、隙間嵌めの場合、片側の締め代は、−０．５ｍｍよりも大きい。
【００４０】
好ましい一実施例において、溶接スポットは、上シリンダヘッドの軸線に対して上シリンダヘッドの外周縁に対称的に分布している。
【００４１】
好ましい一実施例において、前記溶接スポットは、前記上シリンダヘッドの軸線に対して前記上シリンダヘッドの外周縁に非対称的に分布してもよい。
【００４２】
図６は、本発明の第２の実施例に係る圧縮機における上シリンダヘッドとハウジングの内壁との溶接を示す模式図である。図７は、図６のＣ方向から見た模式図である。図６及び図７に示すように、本発明の第２の実施例は、第１の実施例の変形例であり、第２の実施例におけるハウジング２の内壁は、上シリンダヘッド４の第１側４１の外周縁に２箇所だけでレーザー溶接され、溶接スポット９１は、上シリンダヘッド４の軸線に対して対称的に分布している。溶接スポット９１の軸方向とハウジング２の内壁との間の角度ａの範囲は、０°〜４５°である。上シリンダヘッド４の第２側４２がハウジング２の内壁に溶接される必要がなくなり、第２の実施例は、レーザー発射器の使用を減らし、製造コストと時間を節約する。
【００４３】
図８は、本発明の第３の実施例に係る圧縮機における上シリンダヘッドとハウジングの内壁との溶接を示す模式図である。図９は、図８のＤ方向から見た模式図である。図８及び図９に示すように、本発明の第３の実施例は、第１の実施例の変形例であり、第３の実施例におけるハウジング２の内壁は、上シリンダヘッド４の第２側４２の外周縁に複数の箇所だけでレーザー溶接される。溶接スポット９２の軸方向とハウジング２の内壁との間の角度ｂの範囲は、０°〜４５°である。上シリンダヘッド４の第１側４１がハウジング２の内壁に溶接される必要がなくなり、第３の実施例も、レーザー発射器の使用を減らし、製造コストと時間を節約する。
【００４４】
上記のように、本発明の圧縮機及びその製造方法は、溶接による変形により元の組立精度を損なうことがないので、ロータとステータとの間のエアギャップを均一にすることを確保することにより、騒音を低減し、性能を向上させることができる。
【００４５】
以上は、具体的な好ましい実施形態と組み合わせて本発明を更に詳細に説明したが、本発明の具体的な実施は、これらの説明だけに限定されると考えられない。当業者にとって、本発明の思想を逸脱しない範囲で行ういくつかの単純な推論又は置換は、いずれも本発明の保護範囲に属すべきである。
【図１】
0006911206.tif 000002
【図２】
0006911206.tif 000003
【図３】
0006911206.tif 000004
【図４】
0006911206.tif 000005
【図５】
0006911206.tif 000006
【図６】
0006911206.tif 000007
【図７】
0006911206.tif 000008
【図８】
0006911206.tif 000009
【図９】
0006911206.tif 000010